(57)【特許請求の範囲】
【請求項１】
ＥＦＧ結晶製造装置を用いてβ−Ｇａ２Ｏ３系単結晶基板を製造するβ−Ｇａ２Ｏ３系単結晶基板の製造方法であって、
ダイのスリット開口部まで上昇したルツボ内のＧａ２Ｏ３系融液に基づいてβ−Ｇａ２Ｏ３系単結晶を育成する領域と、前記領域を囲んで前記領域の水平方向の温度勾配を低減するアフターヒーターと、前記アフターヒーターの熱を下方に反射して前記領域の結晶成長方向の温度勾配を低減する反射板と、を前記ＥＦＧ結晶製造装置に設け、
前記ダイのスリット開口部まで上昇した前記Ｇａ２Ｏ３系融液にβ−Ｇａ２Ｏ３系単結晶の平板状の種結晶を接触させる接触工程と、
前記Ｇａ２Ｏ３系融液に接触した前記種結晶を鉛直方向に引き上げることによって成長する平板状のβ−Ｇａ２Ｏ３系単結晶を、幅方向の肩広げを行うことなく前記領域を通過させるβ−Ｇａ２Ｏ３系単結晶成長工程と、
前記平板状のβ−Ｇａ２Ｏ３系単結晶の主面を主面として直径が２インチ以上のβ−Ｇａ２Ｏ３系単結晶基板を切り出す基板切出工程と、
を含むことを特徴とするβ−Ｇａ２Ｏ３系単結晶基板の製造方法。
【請求項２】
前記β−Ｇａ２Ｏ３系単結晶のＸ線ロッキングカーブの半値幅が７５秒未満である、
請求項１に記載のβ−Ｇａ２Ｏ３系単結晶基板の製造方法。
【請求項３】
前記Ｘ線ロッキングカーブの半値幅は、前記β−Ｇａ２Ｏ３系単結晶の（−２０１）面又は（００１）面におけるＸ線ロッキングカーブの半値幅である、
請求項２に記載のβ−Ｇａ２Ｏ３系単結晶基板の製造方法。
【請求項４】
主面の面方位が（−２０１）、（１０１）、又は（００１）である、
請求項１〜３のいずれか１項に記載のβ−Ｇａ２Ｏ３系単結晶基板の製造方法。
【請求項５】
前記半値幅が３５秒以下である、
請求項２〜４のいずれか１項に記載のβ−Ｇａ２Ｏ３系単結晶基板の製造方法。
【請求項６】
平均転位密度が９×１０４ｃｍ−２未満である、
請求項１に記載のβ−Ｇａ２Ｏ３系単結晶基板の製造方法。
【請求項７】
前記平均転位密度が７．８×１０４ｃｍ−２以下である、
請求項６に記載のβ−Ｇａ２Ｏ３系単結晶基板の製造方法。
【請求項８】
双晶を含まない、
請求項１〜７のいずれか１項に記載のβ−Ｇａ２Ｏ３系単結晶基板の製造方法。
【請求項９】
双晶面と主面との交線に垂直な方向の最大幅が２インチ以上の、双晶面を含まない領域を有する、
請求項１〜７のいずれか１項に記載のβ−Ｇａ２Ｏ３系単結晶基板の製造方法。
【発明の詳細な説明】
【技術分野】
【０００１】
本発明は、β−Ｇａ２Ｏ３系単結晶基板に関する。
【背景技術】
【０００２】
従来、ＥＦＧ法によりβ−Ｇａ２Ｏ３単結晶を育成する方法が知られている（例えば、非特許文献１参照）。非特許文献１に記載された方法によれば、β−Ｇａ２Ｏ３単結晶を種結晶との接触部分から下方向に徐々に幅を広げながら、すなわち幅方向に肩を広げながら成長させることにより、種結晶よりも幅の大きな平板状の結晶を得ることができる。
【０００３】
非特許文献１には、育成したβ−Ｇａ２Ｏ３単結晶のＸ線ロッキングカーブの半値幅が７５秒であり、ピット密度が９×１０４ｃｍ−２であることが開示されている。
【先行技術文献】
【非特許文献】
【０００４】
【非特許文献１】Hideo Aida, Kengo Nishiguchi, Hidetoshi Takeda, Natsuko Aota, Kazuhiko Sunakawa, Yoichi Yaguchi, “Growth of β-Ga2O3 Single Crystals by the Edge-Defined, Film Fed Growth Method”, Japanese Journal of Applied Physics, Volume 47, No. 11, pp. 8506-8509 (2008).
【発明の概要】
【発明が解決しようとする課題】
【０００５】
従来、高品質といえる酸化ガリウム単結晶は作られておらず、また、従来の技術では、特許文献１に開示されている程度の品質の酸化ガリウム単結晶を得ることしかできないため、より高品質な酸化ガリウム単結晶を作ることができるかどうかもわからなかった。
【０００６】
したがって、本発明の目的は、結晶品質に優れたβ−Ｇａ２Ｏ３系単結晶基板の製造方法を提供することにある。
【課題を解決するための手段】
【０００７】
本発明の一態様は、上記目的を達成するために、［１］〜［９］のβ−Ｇａ２Ｏ３系単結晶基板の製造方法を提供する。
【０００８】
［１］ＥＦＧ結晶製造装置を用いてβ−Ｇａ２Ｏ３系単結晶基板を製造するβ−Ｇａ２Ｏ３系単結晶基板の製造方法であって、ダイのスリット開口部まで上昇したルツボ内のＧａ２Ｏ３系融液に基づいてβ−Ｇａ２Ｏ３系単結晶を育成する領域と、前記領域を囲んで前記領域の水平方向の温度勾配を低減するアフターヒーターと、前記アフターヒーターの熱を下方に反射して前記領域の結晶成長方向の温度勾配を低減する反射板と、を前記ＥＦＧ結晶製造装置に設け、前記ダイのスリット開口部まで上昇した前記Ｇａ２Ｏ３系融液にβ−Ｇａ２Ｏ３系単結晶の平板状の種結晶を接触させる接触工程と、前記Ｇａ２Ｏ３系融液に接触した前記種結晶を鉛直方向に引き上げることによって成長する平板状のβ−Ｇａ２Ｏ３系単結晶を、幅方向の肩広げを行うことなく前記領域を通過させるβ−Ｇａ２Ｏ３系単結晶成長工程と、前記平板状のβ−Ｇａ２Ｏ３系単結晶の主面を主面として直径が２インチ以上のβ−Ｇａ２Ｏ３系単結晶基板を切り出す基板切出工程と、を含むことを特徴とするβ−Ｇａ２Ｏ３系単結晶基板の製造方法。
【０００９】
［２］前記β−Ｇａ２Ｏ３系単結晶のＸ線ロッキングカーブの半値幅が７５秒未満である、前記［１］に記載のβ−Ｇａ２Ｏ３系単結晶基板の製造方法。
【００１０】
［３］前記Ｘ線ロッキングカーブの半値幅は、前記β−Ｇａ２Ｏ３系単結晶の（−２０１）面又は（００１）面におけるＸ線ロッキングカーブの半値幅である、前記［２］に記載のβ−Ｇａ２Ｏ３系単結晶基板の製造方法。
【００１１】
［４］主面の面方位が（−２０１）、（１０１）、又は（００１）である、前記［１］〜［３］のいずれか１項に記載のβ−Ｇａ２Ｏ３系単結晶基板の製造方法。
【００１２】
［５］前記半値幅が３５秒以下である、前記［２］〜［４］のいずれか１項に記載のβ−Ｇａ２Ｏ３系単結晶基板の製造方法。
【００１３】
［６］平均転位密度が９×１０４ｃｍ−２未満である、前記［１］に記載のβ−Ｇａ２Ｏ３系単結晶基板の製造方法。
【００１４】
［７］前記平均転位密度が７．８×１０４ｃｍ−２以下である、前記［６］に記載のβ−Ｇａ２Ｏ３系単結晶基板の製造方法。
【００１５】
［８］双晶を含まない、前記［１］〜［７］のいずれか１項に記載のβ−Ｇａ２Ｏ３系単結晶基板の製造方法。
【００１６】
［９］双晶面と主面との交線に垂直な方向の最大幅が２インチ以上の、双晶面を含まない領域を有する、前記［１］〜［７］のいずれか１項に記載のβ−Ｇａ２Ｏ３系単結晶基板の製造方法。
【発明の効果】
【００１８】
本発明によれば、結晶品質に優れたβ−Ｇａ２Ｏ３系単結晶基板の製造方法を提供することができる。
【図面の簡単な説明】
【００１９】
【図１】図１（ａ）、（ｂ）は、第１の実施の形態に係るβ−Ｇａ２Ｏ３系単結晶基板の平面図である。
【図２】図２（ａ）、（ｂ）は、双晶を僅かに含むβ−Ｇａ２Ｏ３系単結晶基板の断面図である。
【図３】図３（ａ）、（ｂ）は、主面の面方位が（−２０１）である２枚のβ−Ｇａ２Ｏ３系単結晶基板の、Ｘ線ロッキングカーブ測定により得られたＸ線回折スペクトルを示す。図３（ｃ）は、主面の面方位が（−２０１）である従来のβ−Ｇａ２Ｏ３単結晶基板の、Ｘ線ロッキングカーブ測定により得られたＸ線回折スペクトルを示す。
【図４】図４（ａ）、（ｂ）は、主面４の面方位が（００１）である２枚のβ−Ｇａ２Ｏ３系単結晶基板１の、Ｘ線ロッキングカーブ測定により得られたＸ線回折スペクトルを示す。
【図５】図５は、第１の実施の形態に係るＥＦＧ結晶製造装置の垂直断面図である。
【図６】図６は、第１の実施の形態に係るβ−Ｇａ２Ｏ３系単結晶の成長中の様子を表す斜視図である。
【図７】図７は、種結晶を切り出すためのβ−Ｇａ２Ｏ３系単結晶を育成する様子を表す斜視図である。
【図８】図８は、第２の実施の形態に係る半導体積層構造体の垂直断面図である。
【図９】図９は、第３の実施の形態に係るＬＥＤ素子の垂直断面図である。
【発明を実施するための形態】
【００２０】
〔第１の実施の形態〕
（β−Ｇａ２Ｏ３系単結晶基板の構造）
図１（ａ）、（ｂ）は、第１の実施の形態に係るβ−Ｇａ２Ｏ３系単結晶基板１の平面図である。図１（ａ）は、双晶を含まないβ−Ｇａ２Ｏ３系単結晶基板１を表し、図１（ｂ）は、双晶を僅かに含むβ−Ｇａ２Ｏ３系単結晶基板１を表す。
【００２１】
β−Ｇａ２Ｏ３系単結晶基板１は、β−Ｇａ２Ｏ３系単結晶からなる。ここで、β−Ｇａ２Ｏ３系単結晶は、β−Ｇａ２Ｏ３単結晶、又は、Ｍｇ、Ｆｅ、Ｃｕ、Ａｇ、Ｚｎ、Ｃｄ、Ａｌ、Ｉｎ、Ｓｉ、Ｇｅ、Ｓｎ、Ｎｂ等の元素が添加されたβ−Ｇａ２Ｏ３単結晶である。
【００２２】
β−Ｇａ２Ｏ３系結晶は単斜晶系に属するβ−ガリア構造を有し、不純物を含まないβ−Ｇａ２Ｏ３結晶の典型的な格子定数はａ０＝１２．２３Å、ｂ０＝３．０４Å、ｃ０＝５．８０Å、α＝γ＝９０°、β＝１０３．８°である。
【００２３】
β−Ｇａ２Ｏ３系単結晶基板１の主面の面方位は、特定の面方位に限定されず、例えば、（−２０１）、（１０１）、又は（００１）である。
【００２４】
図１（ａ）に示される双晶を含まないβ−Ｇａ２Ｏ３系単結晶基板１の直径は、２インチ以上であることが好ましい。β−Ｇａ２Ｏ３系単結晶基板１は、後述する新規な方法により育成された、双晶を含まない、又はほとんど含まないβ−Ｇａ２Ｏ３系単結晶から切り出されるため、２インチ以上という大型の双晶を含まない基板として切り出すことができる。
【００２５】
β−Ｇａ２Ｏ３系単結晶は、（１００）面における劈開性が強く、結晶成長の過程で（１００）面を双晶面（対称面）とする双晶が生じやすい。
【００２６】
図１（ｂ）に示される双晶を僅かに含むβ−Ｇａ２Ｏ３系単結晶基板１は、２インチ以上の直径を有することが好ましく、幅Ｗｓが２インチ以上の双晶面３を含まない領域２を有することがより好ましい。ここで、領域２の幅Ｗｓは、双晶面３とβ−Ｇａ２Ｏ３系単結晶基板１の主面の交線に垂直な方向の最大幅である。双晶面３を含む領域をエピタキシャル結晶成長の下地として用いることは好ましくないため、領域２の幅Ｗｓは大きい方がよい。
【００２７】
図２（ａ）、（ｂ）は、双晶を僅かに含むβ−Ｇａ２Ｏ３系単結晶基板１の断面図である。図２（ａ）、（ｂ）は、β−Ｇａ２Ｏ３系単結晶基板１の中心を通り、双晶面３に垂直な断面を表す。図面の右側の軸は、β−Ｇａ２Ｏ３系単結晶基板１の母結晶であるβ−Ｇａ２Ｏ３単結晶のａ軸、ｂ軸、ｃ軸の方向を表す。
【００２８】
図２（ａ）はβ−Ｇａ２Ｏ３系単結晶基板１の片側に双晶面３が存在する場合の領域２の例を示し、図２（ｂ）はβ−Ｇａ２Ｏ３系単結晶基板１の両側に双晶面３が存在する場合の領域２の例を示す。図２（ａ）、（ｂ）には、一例として、主面が（−２０１）面であるβ−Ｇａ２Ｏ３系単結晶基板１の断面を示す。
【００２９】
（β−Ｇａ２Ｏ３系単結晶基板の結晶配向性及び転位密度）
図３（ａ）、（ｂ）は、主面４の面方位が（−２０１）である２枚のβ−Ｇａ２Ｏ３系単結晶基板１の、Ｘ線ロッキングカーブ測定により得られたＸ線回折スペクトルを示す。図３（ｃ）は、主面の面方位が（−２０１）である従来のβ−Ｇａ２Ｏ３単結晶基板の、Ｘ線ロッキングカーブ測定により得られたＸ線回折スペクトルを示す。この従来のβ−Ｇａ２Ｏ３単結晶基板は、後述するアフターヒーター２０及び反射板２１を有さない、従来のＥＦＧ結晶製造装置により育成されたβ−Ｇａ２Ｏ３単結晶から切り出された基板である。
【００３０】
図３（ａ）〜（ｃ）に示されるＸ線回折スペクトルは、β−Ｇａ２Ｏ３系単結晶基板１の主面４の中心点において測定されたものである。
【００３１】
図３（ａ）〜（ｃ）の横軸はβ−Ｇａ２Ｏ３系単結晶基板１へのＸ線の入射角ω（ｄｅｇｒｅｅ）を表し、縦軸はＸ線の回折強度（任意単位）を表す。
【００３２】
図３（ａ）〜（ｃ）に示される回折ピークは、β−Ｇａ２Ｏ３系単結晶基板１又は従来のβ−Ｇａ２Ｏ３単結晶基板を構成するβ−Ｇａ２Ｏ３系単結晶の（−２０１）面での回折によるものであり、その半値幅は、それぞれ１４秒（ａｒｃｓｅｃｏｎｄ）、７４秒、２００秒である。このβ−Ｇａ２Ｏ３系単結晶基板１の小さい半値幅は、β−Ｇａ２Ｏ３系単結晶基板１の（−２０１）面に垂直な方向の配向性が優れていることを示している。
【００３３】
例えば、β−Ｇａ２Ｏ３系単結晶基板１の主面４の面方位が（−２０１）面である場合は、（−２０１）面に垂直な方向の配向性が優れていることは、主面におけるβ−Ｇａ２Ｏ３系単結晶の配向性が優れていることを示す。
【００３４】
実験の結果、主面の面方位が（−２０１）であるβ−Ｇａ２Ｏ３系単結晶基板１の（−２０１）面での回折ピークの半値幅は、およそ１４秒以上かつ１００秒以下の範囲内に収まることがわかった。この範囲内での半値幅は、主に、β−Ｇａ２Ｏ３系単結晶基板１を切り出すβ−Ｇａ２Ｏ３系単結晶（後述するβ−Ｇａ２Ｏ３系単結晶３２）を育成するための種結晶（後述する種結晶３１）の結晶品質により変化する。
【００３５】
ここでの種結晶３１の結晶品質は、Ｘ線ロッキングカーブのピーク位置を種結晶３１上の測定位置を横軸、種結晶３１の回転角度ωを縦軸とするグラフにプロットすることにより判定される。このとき、プロット点の集合が形成する曲線が直線に近いほど、結晶品質が高いと判定される。このＸ線ロッキングカーブの測定は、例えば、種結晶３１の（０１０）面に対して（１１１）面での回折を測定することにより行われる。
【００３６】
そして、特に結晶品質の高い種結晶３１を用いた場合は、主面の面方位が（−２０１）であるβ−Ｇａ２Ｏ３系単結晶基板１の（−２０１）面での回折ピークの半値幅は、およそ１４秒以上かつ３５秒以下の範囲内に収まることがわかった。
【００３７】
なお、主面４が（−２０１）以外の面方位を有するβ−Ｇａ２Ｏ３系単結晶基板１、例えば、（−２０１）面から所定の角度（オフセット角、例えば±１°）だけ傾いた面を主面４とするβ−Ｇａ２Ｏ３系単結晶基板１に対してＸ線ロッキングカーブ測定を行った場合も、（−２０１）面での回折ピークの半値幅の範囲は、主面４の面方位が（−２０１）である場合とほぼ等しい。
【００３８】
例えば、同じ単結晶インゴットからオフセット角のない基板とオフセット角を有する基板を切り出す場合、スライス時のワイヤーソーと単結晶インゴットの主面とのなす角度が異なるだけで、基板を構成する結晶の品質は等しいため、同じ結晶面での回折ピークの半値幅は等しくなる。
【００３９】
図４（ａ）、（ｂ）は、主面４の面方位が（００１）である２枚のβ−Ｇａ２Ｏ３系単結晶基板１の、Ｘ線ロッキングカーブ測定により得られたＸ線回折スペクトルを示す。
【００４０】
図４（ａ）、（ｂ）に示されるＸ線回折スペクトルは、β−Ｇａ２Ｏ３系単結晶基板１の主面４の中心点において測定されたものである。
【００４１】
図４（ａ）、（ｂ）の横軸はβ−Ｇａ２Ｏ３系単結晶基板１へのＸ線の入射角ω（ｄｅｇｒｅｅ）を表し、縦軸はＸ線の回折強度（任意単位）を表す。
【００４２】
図４（ａ）、（ｂ）に示される回折ピークは、β−Ｇａ２Ｏ３系単結晶基板１を構成するβ−Ｇａ２Ｏ３系単結晶の（００１）面での回折によるものであり、その半値幅は、それぞれ３６秒、８７秒である。このβ−Ｇａ２Ｏ３系単結晶基板１の小さい半値幅は、β−Ｇａ２Ｏ３系単結晶基板１の（００１）面に垂直な方向の配向性が優れていることを示している。
【００４３】
例えば、β−Ｇａ２Ｏ３系単結晶基板１の主面４の面方位が（００１）面である場合は、（００１）面に垂直な方向の配向性が優れていることは、主面におけるβ−Ｇａ２Ｏ３系単結晶の配向性が優れていることを示す。
【００４４】
β−Ｇａ２Ｏ３系単結晶において、（−２０１）面と（００１）面はともに＜０１０＞軸方向に平行な面であり、結晶の配向性が近いため、（００１）面での回折ピークの半値幅の範囲は（−２０１）面での回折ピークの半値幅の範囲とほぼ等しいと考えられる。
【００４５】
なお、主面４が（００１）以外の面方位を有するβ−Ｇａ２Ｏ３系単結晶基板１、例えば、（００１）面から所定の角度（オフセット角、例えば±１°）だけ傾いた面を主面４とするβ−Ｇａ２Ｏ３系単結晶基板１に対してＸ線ロッキングカーブ測定を行った場合も、（００１）面での回折ピークの半値幅の範囲は、主面４の面方位が（００１）である場合とほぼ等しい。
【００４６】
また、β−Ｇａ２Ｏ３系単結晶基板１を構成するβ−Ｇａ２Ｏ３系単結晶の結晶構造の乱れは、特定の方向の配向の乱れのみを含むわけではないため、β−Ｇａ２Ｏ３系単結晶のすべての結晶面、例えば（１０１）面、での回折ピークの半値幅の範囲は、（−２０１）面の回折ピークの半値幅の範囲とほぼ等しい。
【００４７】
また、主面４の面方位が（−２０１）面である２枚のβ−Ｇａ２Ｏ３系単結晶基板１の平均転位密度を測定したところ、それぞれ３.９×１０４ｃｍ−２、７．８×１０４ｃｍ−２であり、転位が少ないことが確認された。
【００４８】
一方、主面４の面方位が（−２０１）面である従来のβ−Ｇａ２Ｏ３系単結晶基板の平均転位密度を測定したところ、１.１×１０５ｃｍ−２であった。この従来のβ−Ｇａ２Ｏ３単結晶基板は、後述するアフターヒーター２０及び反射板２１を有さない、従来のＥＦＧ結晶製造装置により育成されたβ−Ｇａ２Ｏ３単結晶から切り出された基板である。
【００４９】
これらの平均転位密度は、β−Ｇａ２Ｏ３系単結晶基板１の主面４又は従来のβ−Ｇａ２Ｏ３系単結晶基板の主面の表面のエッチピットの密度の平均値から得られたものである。β−Ｇａ２Ｏ３系単結晶基板１の主面４の表面の転位密度とエッチピットの密度とは、ほぼ等しいことが確認されている。
【００５０】
鏡面研磨したβ−Ｇａ２Ｏ３系単結晶基板１を熱リン酸等でケミカルエッチングすると、欠陥が存在する部分においてはエッチング速度が大きくなるため、窪み（エッチピット）が生じる。このエッチピット部の欠陥評価を行った結果、エッチピット部にほぼ１対１で対応する転位が観察された。このことからエッチピット密度から転位密度を推定できることが明らかになった。このエッチピットの単位面積当たりの数を基板上の５点（中心点及びその周囲の４点）において光学顕微鏡を用いて数え、平均したものが上記のエッチピットの密度の平均値である。
【００５１】
なお、β−Ｇａ２Ｏ３系単結晶基板１の主面４の面方位が（−２０１）以外である場合、例えば（１０１）、又は（００１）である場合も、主面４の面方位が（−２０１）面である場合とほぼ等しい平均転位密度を有する。
【００５２】
上記のβ−Ｇａ２Ｏ３系単結晶基板１のＸ線ロッキングカーブの半値幅及び平均転位密度は、上述のように、文献“Hideo Aida, Kengo Nishiguchi, Hidetoshi Takeda, Natsuko Aota, Kazuhiko Sunakawa, Yoichi Yaguchi, “Growth of β-Ga2O3Single Crystals by the Edge-Defined, Film Fed Growth Method”, Japanese Journal of Applied Physics, Volume 47, No. 11, pp. 8506-8509 (2008).”に開示されるような、従来のＥＦＧ法により育成されたβ−Ｇａ２Ｏ３系単結晶のＸ線ロッキングカーブの半値幅及び平均転位密度である７５秒、９×１０４ｃｍ−２よりも小さくすることができる。この結果は、後述するような新規な方法で育成されたβ−Ｇａ２Ｏ３系単結晶から切り出されたβ−Ｇａ２Ｏ３系単結晶基板１が、従来のＥＦＧ法により育成されたβ−Ｇａ２Ｏ３系単結晶から切り出されるβ−Ｇａ２Ｏ３系単結晶基板と比べて、結晶の配向性が優れており、また、転位が少ないことを示している。
【００５３】
（β−Ｇａ２Ｏ３系単結晶基板の製造方法）
図５は、第１の実施の形態に係るＥＦＧ(Edge Defined Film Fed Growth)結晶製造装置１０の垂直断面図である。
【００５４】
ＥＦＧ結晶製造装置１０は、石英管１８内に設置されたＧａ２Ｏ３系融液３０を受容するルツボ１１と、このルツボ１１内に設置されたスリット１２ａを有するダイ１２と、ダイ１２の開口部１２ｂを含む上面を露出させるようにしてルツボ１１の開口部を閉塞する蓋１３と、種結晶３１を保持する種結晶保持具１４と、種結晶保持具１４を昇降可能に支持するシャフト１５と、ルツボ１１を載置するための支持台１６と、石英管１８の内壁に沿って設けられた断熱材１７と、石英管１８の周囲に設けられた高周波誘導加熱用の高周波コイル１９と、石英管１８及び断熱材１７を支持する基部２２と、基部２２に取り付けられた脚部２３とを有する。
【００５５】
ＥＦＧ結晶製造装置１０は、さらに、ルツボ１１上のβ−Ｇａ２Ｏ３系単結晶３２が育成される領域を囲むように設けられたＩｒ等からなるアフターヒーター２０と、アフターヒーター２０上に蓋のように設けられたＩｒ等からなる反射板２１を有する。
【００５６】
ルツボ１１は、Ｇａ２Ｏ３系原料を溶解させて得られたＧａ２Ｏ３系融液３０を収容する。ルツボ１１は、Ｇａ２Ｏ３系融液３０を収容しうるＩｒ等の高い耐熱性を有する材料からなる。
【００５７】
ダイ１２は、ルツボ１１内のＧａ２Ｏ３系融液３０を毛細管現象により上昇させるためのスリット１２ａを有する。ダイ１２は、ルツボ１１と同様に、Ｉｒ等の高い耐熱性を有する材料からなる。
【００５８】
蓋１３は、ルツボ１１から高温のＧａ２Ｏ３系融液３０が蒸発することを防止し、蒸発物がルツボ１１外の部材に付着することを防ぐ。
【００５９】
高周波コイル１９は、石英管１８の周囲に螺旋状に配置され、図示しない電源から供給される高周波の電流により、ルツボ１１及びアフターヒーター２０を誘導加熱する。これにより、ルツボ内のＧａ２Ｏ３系原料が溶解してＧａ２Ｏ３系融液３０が得られる。
【００６０】
断熱材１７は、ルツボ１１の周囲に所定の間隔を有して設けられている。断熱材１７は、保温性を有し、誘導加熱されたルツボ１１等の急激な温度変化を抑制することができる。
【００６１】
アフターヒーター２０は、誘導加熱により発熱し、反射板２１は、アフターヒーター２０及びルツボ１１から発せられた熱を下方に反射する。アフターヒーター２０は、ホットゾーンの径方向（水平方向）の温度勾配を低減することができ、反射板２１は、ホットゾーンの結晶成長方向の温度勾配を低減することができることが、本願発明者により確認されている。
【００６２】
アフターヒーター２０及び反射板２１をＥＦＧ結晶製造装置１０に設けることにより、β−Ｇａ２Ｏ３系単結晶３２のＸ線ロッキングカーブの半値幅及び平均転位密度を低減できる。このため、Ｘ線ロッキングカーブの半値幅及び平均転位密度が小さいβ−Ｇａ２Ｏ３系単結晶基板１をβ−Ｇａ２Ｏ３系単結晶３２から得ることができる。
【００６３】
図６は、第１の実施の形態に係るβ−Ｇａ２Ｏ３系単結晶３２の成長中の様子を表す斜視図である。図６においては、β−Ｇａ２Ｏ３系単結晶３２の周囲の部材の図示を省略する。
【００６４】
β−Ｇａ２Ｏ３系単結晶３２を育成するには、まず、ルツボ１１内のＧａ２Ｏ３系融液３０をダイ１２のスリット１２ａを通してダイ１２の開口部１２ｂまで上昇させ、種結晶３１をダイ１２の開口部１２ｂにあるＧａ２Ｏ３系融液３０に接触させる。次に、Ｇａ２Ｏ３系融液３０に接触させた種結晶３１を鉛直方向に引き上げ、β−Ｇａ２Ｏ３系単結晶３２を成長させる。
【００６５】
種結晶３１は、双晶面を含まない、又はほぼ含まないβ−Ｇａ２Ｏ３系単結晶である。種結晶３１は、育成するβ−Ｇａ２Ｏ３系単結晶３２と幅及び厚さがほぼ等しい。このため、幅方向Ｗ及び厚さ方向Ｔに肩を広げることなく、β−Ｇａ２Ｏ３系単結晶３２を育成することができる。
【００６６】
β−Ｇａ２Ｏ３系単結晶３２の育成は幅方向Ｗに肩を広げる工程を含まないため、β−Ｇａ２Ｏ３系単結晶３２の双晶化が抑えられる。なお、厚さ方向Ｔへの肩広げは、幅方向Ｗの肩広げと異なり、双晶が生じにくいため、β−Ｇａ２Ｏ３系単結晶３２の育成は厚さ方向Ｔに肩を広げる工程を含んでもよいが、厚さ方向Ｔへの肩広げを行わない場合は、β−Ｇａ２Ｏ３系単結晶３２のほぼ全体が基板を切り出すことのできる平板状の領域となり、基板製造のコストを低減することができるため、図６に示されるように、β−Ｇａ２Ｏ３系単結晶３２の厚さを確保するために厚さの大きい種結晶３１を用いて、厚さ方向Ｔへの肩広げを行わないことが好ましい。
【００６７】
また、β−Ｇａ２Ｏ３系単結晶を肩を広げて育成する場合、肩広げの角度によって結晶の配向性の劣化や転位の増加が起こるおそれがあるが、β−Ｇａ２Ｏ３系単結晶３２の育成は少なくとも幅方向Ｗに肩を広げる工程を含まないため、肩広げに起因する結晶の配向性の劣化や転位の増加を抑えることができる。
【００６８】
種結晶３１の水平方向に向いた面３３の面方位と、β−Ｇａ２Ｏ３系単結晶３２の主面３４の面方位が一致する。このため、例えば、β−Ｇａ２Ｏ３系単結晶３２から主面４の面方位が（−２０１）であるβ−Ｇａ２Ｏ３系単結晶基板１を切り出す場合は、種結晶３１の面３３の面方位が（−２０１）である状態でβ−Ｇａ２Ｏ３系単結晶３２を育成する。
【００６９】
次に、β−Ｇａ２Ｏ３系単結晶３２と同等の幅を有する幅広の種結晶３１を四角柱状の幅の小さい種結晶を用いて形成する方法について述べる。
【００７０】
図７は、種結晶３１を切り出すためのβ−Ｇａ２Ｏ３系単結晶３６を育成する様子を表す斜視図である。
【００７１】
種結晶３１は、β−Ｇａ２Ｏ３系単結晶３６の双晶面を含まない、又はほとんど含まない領域から切り出される。このため、β−Ｇａ２Ｏ３系単結晶３６の幅（幅方向Ｗの大きさ）は、種結晶３１の幅よりも大きい。
【００７２】
また、β−Ｇａ２Ｏ３系単結晶３６の厚さ（厚さ方向Ｔの大きさ）は、種結晶３１の厚さより小さくてもよいが、その場合は、β−Ｇａ２Ｏ３系単結晶３６から直接種結晶３１を切り出すのではなく、β−Ｇａ２Ｏ３系単結晶３６から切り出した種結晶を用いて厚さ方向Ｔに肩を広げて育成したβ−Ｇａ２Ｏ３系単結晶から種結晶３１を切り出す。
【００７３】
β−Ｇａ２Ｏ３系単結晶３６の育成には、β−Ｇａ２Ｏ３系単結晶３２の育成に用いられるＥＦＧ結晶製造装置１０とほぼ同じ構造のＥＦＧ結晶製造装置１００を用いることができるが、β−Ｇａ２Ｏ３系単結晶３６の幅、又は幅と厚さがβ−Ｇａ２Ｏ３系単結晶３２と異なるため、ＥＦＧ結晶製造装置１００のダイ１１２の幅、又は幅と厚さは、ＥＦＧ結晶製造装置１０のダイ１２と異なる。ダイ１１２の開口部１１２ｂの大きさは、ダイ１２の開口部１２ｂと等しくてよい。
【００７４】
種結晶３５は、育成するβ−Ｇａ２Ｏ３系単結晶３６よりも幅の小さい四角柱状のβ−Ｇａ２Ｏ３系単結晶である。
【００７５】
β−Ｇａ２Ｏ３系単結晶３６を育成するには、まず、ルツボ１１内のＧａ２Ｏ３系融液３０をダイ１１２のスリットを通してダイ１１２の開口部１１２ｂまで上昇させ、種結晶３５の水平方向の位置がダイ１２の幅方向Ｗの中心から幅方向Ｗにずれた状態で、種結晶３５をダイ１１２の開口部１１２ｂにあるＧａ２Ｏ３系融液３０に接触させる。このとき、より好ましくは、種結晶３５の水平方向の位置がダイ１１２の幅方向Ｗの端の上にある状態で、種結晶３５をダイ１１２の上面を覆うＧａ２Ｏ３系融液３０に接触させる。
【００７６】
次に、Ｇａ２Ｏ３系融液３０に接触させた種結晶３５を鉛直方向に引き上げ、β−Ｇａ２Ｏ３系単結晶３６を成長させる。
【００７７】
上述のように、β−Ｇａ２Ｏ３系単結晶は、（１００）面における劈開性が強く、結晶成長の肩広げの過程で（１００）面を双晶面（対称面）とする双晶が生じやすい。そのため、β−Ｇａ２Ｏ３系単結晶３２からなるべく大きな双晶を含まない結晶を切り出すために、（１００）面がβ−Ｇａ２Ｏ３系単結晶３２の成長方向に平行になるような方向、例えばｂ軸方向やｃ軸方向、にβ−Ｇａ２Ｏ３系単結晶３２を成長させることが好ましい。
【００７８】
特に、β−Ｇａ２Ｏ３系単結晶はｂ軸方向へ成長しやすい性質を有するため、β−Ｇａ２Ｏ３系単結晶３２をｂ軸方向に成長させることがより好ましい。
【００７９】
また、育成するβ−Ｇａ２Ｏ３系単結晶が幅方向への肩広げ工程において双晶化するときは、種結晶に近い領域に双晶面が生じやすく種結晶から離れた位置では双晶面が生じにくい。
【００８０】
本実施の形態のβ−Ｇａ２Ｏ３系単結晶３６の育成方法は、このようなβ−Ｇａ２Ｏ３系単結晶の双晶化の性質を利用したものである。本実施の形態によれば、種結晶３５の水平方向の位置がダイ１２の幅方向Ｗの中心から幅方向Ｗにずれた状態でβ−Ｇａ２Ｏ３系単結晶３６を成長させるため、種結晶３５の水平方向の位置がダイ１２の幅方向Ｗの中心にある状態でβ−Ｇａ２Ｏ３系単結晶３６を成長させる場合と比較して、種結晶３５からの距離が大きい領域がβ−Ｇａ２Ｏ３系単結晶３６中に生じる。このような領域には双晶面が生じにくいため、幅広の種結晶３１を切り出すことができる。
【００８１】
なお、上記の種結晶３５を用いたβ−Ｇａ２Ｏ３系単結晶３６の育成、及びβ−Ｇａ２Ｏ３系単結晶３６からの種結晶の切り出しには、特願２０１３−１０２５９９に開示された技術を適用することができる。
【００８２】
次に、育成したβ−Ｇａ２Ｏ３系単結晶３２からβ−Ｇａ２Ｏ３系単結晶基板１を切り出す方法の一例について述べる。
【００８３】
まず、例えば、厚さが１８ｍｍのβ−Ｇａ２Ｏ３系単結晶３２を育成した後、単結晶育成時の熱歪緩和と電気特性の向上を目的とするアニールを行う。このアニールは、例えば、窒素等の不活性雰囲気において、１４００〜１６００℃の温度を６〜１０時間保持することにより行われる。
【００８４】
次に、種結晶３１とβ−Ｇａ２Ｏ３系単結晶３２の分離を行うため、ダイヤモンドブレードを用いて切断を行う。まず、カーボン系のステージに熱ワックスを介してβ−Ｇａ２Ｏ３系単結晶３２を固定する。切断機にステージに固定されたβ−Ｇａ２Ｏ３系単結晶３２をセッティングし、切断を行う。ブレードの粒度は＃２００〜＃６００（ＪＩＳＢ４１３１による規定）程度であることが好ましく、切断速度は毎分６〜１０ｍｍくらいが好ましい。切断後は、熱をかけてカーボン系ステージからβ−Ｇａ２Ｏ３系単結晶３２を取外す。
【００８５】
次に、超音波加工機やワイヤー放電加工機を用いてβ−Ｇａ２Ｏ３系単結晶３２の縁を円形に加工する。また、円形に加工されたβ−Ｇａ２Ｏ３系単結晶３２の縁にオリエンテーションフラットを形成してもよい。
【００８６】
次に、マルチワイヤーソーにより、円形に加工されたβ−Ｇａ２Ｏ３系単結晶３２を１ｍｍ程度の厚さにスライスし、β−Ｇａ２Ｏ３系単結晶基板１を得る。この工程において、所望のオフセット角をつけてスライスを行うことができる。ワイヤーソーは固定砥粒方式のものを用いることが好ましい。スライス速度は毎分０．１２５〜０．３ｍｍ程度が好ましい。
【００８７】
次に、加工歪緩和、及び電気特性向上、透過性向上を目的とするアニールをβ−Ｇａ２Ｏ３系単結晶基板１に施す。昇温時には酸素雰囲気でのアニールを行い、昇温後に温度を保持する間は窒素雰囲気等の不活性雰囲気に切替えてアニールを行う。保持温度は１４００〜１６００℃が好ましい。
【００８８】
次に、β−Ｇａ２Ｏ３系単結晶基板１のエッジに所望の角度にて面取り（べベル）加工を施す。
【００８９】
次に、ダイヤモンドの研削砥石を用いて、所望の厚さになるまでβ−Ｇａ２Ｏ３系単結晶基板１を研削する。砥石の粒度は＃８００〜１０００（ＪＩＳＢ４１３１による規定）程度であることが好ましい。
【００９０】
次に、研磨定盤とダイヤモンドスラリーを用いて、所望の厚さになるまでβ−Ｇａ２Ｏ３系単結晶基板を研磨する。研磨定盤は金属系やガラス系の材質のものが好ましい。ダイヤモンドスラリーの粒径は０．５μｍ程度が好ましい。
【００９１】
次に、ポリッシングクロスとＣＭＰ（Ｃｈｅｍｉｃａｌ Ｍｅｃｈａｎｉｃａｌ Ｐｏｌｉｓｈｉｎｇ）用のスラリーを用いて、原子レベルの平坦性が得られるまでβ−Ｇａ２Ｏ３系単結晶基板１を研磨する。ポリッシングクロスはナイロン、絹繊維、ウレタン等の材質のものが好ましい。スラリーにはコロイダルシリカを用いることが好ましい。ＣＭＰ工程後のβ−Ｇａ２Ｏ３系単結晶基板１の主面の平均粗さはＲａ０．０５〜０．１ｎｍくらいである。
【００９２】
〔第２の実施の形態〕
第２の実施の形態は、第１の実施の形態に係るβ−Ｇａ２Ｏ３系単結晶基板１を含む半導体積層構造体についての形態である。
【００９３】
（半導体積層構造体の構造）
図８は、第２の実施の形態に係る半導体積層構造体４０の垂直断面図である。半導体積層構造体４０は、β−Ｇａ２Ｏ３系単結晶基板１と、β−Ｇａ２Ｏ３系単結晶基板１の主面４上にエピタキシャル結晶成長により形成された窒化物半導体層４２を有する。また、図８に示されるように、β−Ｇａ２Ｏ３系単結晶基板１と窒化物半導体層４２の格子不整合を緩和するために、β−Ｇａ２Ｏ３系単結晶基板１と窒化物半導体層４２との間にバッファ層４１を設けることが好ましい。
【００９４】
β−Ｇａ２Ｏ３系単結晶基板１は、Ｓｉ等の導電型不純物を含んでもよい。β−Ｇａ２Ｏ３系単結晶基板１の厚さは、例えば、４００μｍである。β−Ｇａ２Ｏ３系単結晶基板１は、第１の実施の形態で示したように、結晶の配向性に優れ、また、転位密度が小さい。このため、β−Ｇａ２Ｏ３系単結晶基板１上にエピタキシャル成長により形成される窒化物半導体層４２も、結晶の配向性に優れ、転位が少ない。
【００９５】
バッファ層４１は、ＡｌｘＧａｙＩｎｚＮ（０≦ｘ≦１、０≦ｙ≦１、０≦ｚ≦１、ｘ＋ｙ＋ｚ＝１）結晶からなる。バッファ層４１は、β−Ｇａ２Ｏ３系単結晶基板１上にアイランド状に形成されてもよいし、膜状に形成されてもよい。バッファ層４１は、Ｓｉ等の導電型不純物を含んでもよい。
【００９６】
また、バッファ層４１は、ＡｌｘＧａｙＩｎｚＮ結晶の中でも、特にＡｌＮ結晶（ｘ＝１、ｙ＝ｚ＝０）からなることが好ましい。バッファ層４１がＡｌＮ結晶からなる場合、β−Ｇａ２Ｏ３系単結晶基板１と窒化物半導体層４２との密着性がより高まる。バッファ層４１の厚さは、例えば、１〜５ｎｍである。
【００９７】
バッファ層４１は、例えば、β−Ｇａ２Ｏ３系単結晶基板１の主面４上に３７０〜５００℃程度の成長温度でＡｌｘＧａｙＩｎｚＮ（０≦ｘ≦１、０≦ｙ≦１、０≦ｚ≦１、ｘ＋ｙ＋ｚ＝１）結晶をエピタキシャル成長させることにより、形成される。
【００９８】
窒化物半導体層４２は、ＡｌｘＧａｙＩｎｚＮ（０≦ｘ≦１、０≦ｙ≦１、０≦ｚ≦１、ｘ＋ｙ＋ｚ＝１）結晶からなり、特に、高い品質の結晶が得られやすいＧａＮ結晶（ｙ＝１、ｘ＝ｚ＝０）からなることが好ましい。窒化物半導体層４２の厚さは、例えば、５μｍである。窒化物半導体層４２は、Ｓｉ等の導電型不純物を含んでもよい。
【００９９】
窒化物半導体層４２は、例えば、β−Ｇａ２Ｏ３系単結晶基板１の主面４上にバッファ層４１を介して、１０００°程度の成長温度でＡｌｘＧａｙＩｎｚＮ（０≦ｘ≦１、０≦ｙ≦１、０≦ｚ≦１、ｘ＋ｙ＋ｚ＝１）結晶をエピタキシャル成長させることにより、形成される。
【０１００】
〔第３の実施の形態〕
第３の実施の形態は、第２の実施の形態に係る半導体積層構造体４０を含む半導体素子についての形態である。以下に、その半導体素子の一例として、ＬＥＤ素子について説明する。
【０１０１】
（半導体素子の構造）
図９は、第３の実施の形態に係るＬＥＤ素子５０の垂直断面図である。ＬＥＤ素子５０は、β−Ｇａ２Ｏ３系単結晶基板５１と、β−Ｇａ２Ｏ３系単結晶基板５１上のバッファ層５２と、バッファ層５２上のｎ型クラッド層５３と、ｎ型クラッド層５３上の発光層５４と、発光層５４上のｐ型クラッド層５５と、ｐ型クラッド層５５上のコンタクト層５６と、コンタクト層５６上のｐ側電極５７と、β−Ｇａ２Ｏ３系単結晶基板５１のバッファ層５２と反対側の面上のｎ側電極５８とを有する。
【０１０２】
また、バッファ層５２、ｎ型クラッド層５３、発光層５４、ｐ型クラッド層５５、及びコンタクト層５６から構成される積層体の側面は、絶縁膜５９に覆われる。
【０１０３】
ここで、β−Ｇａ２Ｏ３系単結晶基板５１、バッファ層５２、及びｎ型クラッド層５３は、第１の実施の形態の半導体積層構造体４０を構成するβ−Ｇａ２Ｏ３系単結晶基板１、バッファ層４１、及び窒化物半導体層４２をそれぞれ分割又はパターニングしたものである。β−Ｇａ２Ｏ３系単結晶基板５１、バッファ層５２、及びｎ型クラッド層５３の厚さは、例えば、それぞれ４００μｍ、５ｎｍ、５μｍである。
【０１０４】
β−Ｇａ２Ｏ３系単結晶基板５１は、導電型不純物を添加することにより導電性を有することができるため、ＬＥＤ素子５０のような、厚さ方向に通電する縦型の半導体素子に用いることができる。また、β−Ｇａ２Ｏ３系単結晶基板５１は、広範囲の波長の光に対して透明であるため、ＬＥＤ素子５０のような発光素子において、β−Ｇａ２Ｏ３系単結晶基板５１側から光を取り出すことができる。
【０１０５】
半導体積層構造体４０の窒化物半導体層４２から形成されるｎ型クラッド層５３は、結晶の配向性に優れ、また、転位が少ないため、ｎ型クラッド層５３上にエピタキシャル成長により形成される発光層５４、ｐ型クラッド層５５、及びコンタクト層５６も、結晶の配向性に優れ、転位が少ない。このため、ＬＥＤ素子５０は、リーク特性、信頼性、駆動特性等に優れる。
【０１０６】
発光層５４は、例えば、３層の多重量子井戸構造と、その上の厚さ１０ｎｍのＧａＮ結晶膜からなる。各多重量子井戸構造は、厚さ８ｎｍのＧａＮ結晶膜と厚さ２ｎｍのＩｎＧａＮ結晶膜からなる。発光層５４は、例えば、成長温度７５０℃で各結晶膜をｎ型クラッド層５３上にエピタキシャル成長させることにより形成される。
【０１０７】
ｐ型クラッド層５５は、例えば、厚さ１５０ｎｍの、濃度５．０×１０１９／ｃｍ３のＭｇを含むＧａＮ結晶膜である。ｐ型クラッド層５５は、例えば、成長温度１０００℃でＭｇを含むＧａＮ結晶を発光層５４上にエピタキシャル成長させることにより形成される。
【０１０８】
コンタクト層５６は、例えば、厚さ１０ｎｍの、濃度１．５×１０２０／ｃｍ３のＭｇを含むＧａＮ結晶膜である。コンタクト層５６は、例えば、成長温度１０００℃でＭｇを含むＧａＮ結晶をｐ型クラッド層５５上にエピタキシャル成長させることにより形成される。
【０１０９】
バッファ層５２、ｎ型クラッド層５３、発光層５４、ｐ型クラッド層５５、及びコンタクト層５６の形成においては、Ｇａ原料としてＴＭＧ(トリメチルガリウム)ガス、Ｉｎ原料としてＴＭＩ(トリメチルインジウム)ガス、Ｓｉ原料として（Ｃ２Ｈ５）２ＳｉＨ２(ジエチルシラン)ガス、Ｍｇ原料としてＣｐ２Ｍｇ(ビスシクロペンタジエニルマグネシウム)ガス、Ｎ原料としてＮＨ３(アンモニア)ガスを用いることができる。
【０１１０】
絶縁膜５９は、ＳｉＯ２等からなる絶縁材料からなり、例えば、スパッタリングにより形成される。
【０１１１】
ｐ側電極５７及びｎ側電極５８は、それぞれコンタクト層５６及びβ−Ｇａ２Ｏ３系単結晶基板５１にオーミック接合する電極であり、例えば、蒸着装置を用いて形成される。
【０１１２】
ＬＥＤ素子５０は、ウェハ状態のβ−Ｇａ２Ｏ３系単結晶基板５１（β−Ｇａ２Ｏ３系単結晶基板１）上に、バッファ層５２、ｎ型クラッド層５３、発光層５４、ｐ型クラッド層５５、コンタクト層５６、ｐ側電極５７、及びｎ側電極５８を形成した後、β−Ｇａ２Ｏ３系単結晶基板５１をダイシングによって、例えば、３００μｍ角のチップサイズに分離することにより得られる。
【０１１３】
ＬＥＤ素子５０は、例えば、β−Ｇａ２Ｏ３系単結晶基板５１側から光を取り出すＬＥＤチップであり、キャンタイプのステムにＡｇペーストを用いて実装される。
【０１１４】
なお、上述のように、第１の実施の形態の半導体積層構造体４０を含む半導体素子として、発光素子であるＬＥＤ素子５０を一例として挙げたが、半導体素子はこれに限定されるものではなく、レーザーダイオード等の他の発光素子や、トランジスタ等の他の素子であってもよい。半導体積層構造体４０を用いて他の素子を形成する場合であっても、ＬＥＤ素子５０と同様に、エピタキシャル成長により半導体積層構造体４０上に形成される層が配向性に優れ、また、転位が少ないため、高品質の素子を得ることができる。
【０１１５】
（実施の形態の効果）
本願発明者らは、第１の実施の形態に記載された育成方法により、従来にない高品質のβ−Ｇａ２Ｏ３系単結晶の育成に初めて成功した。上記第１の実施の形態によれば、その新規な高品質のβ−Ｇａ２Ｏ３系単結晶を加工することにより、配向性に優れた、また、転位密度の低い、結晶品質に優れたβ−Ｇａ２Ｏ３系単結晶基板を得ることができる。
【０１１６】
上記第２の実施の形態によれば、結晶品質に優れたβ−Ｇａ２Ｏ３系単結晶基板を用いることにより、β−Ｇａ２Ｏ３系単結晶基板上に高品質の結晶膜をエピタキシャル成長させ、結晶品質に優れた半導体積層構造体を得ることができる。
【０１１７】
上記第３の実施の形態によれば、結晶品質に優れた半導体積層構造体を用いることにより、半導体積層構造体上に高品質の結晶膜をエピタキシャル成長させ、結晶品質に優れた高性能の半導体素子を得ることができる。
【０１１８】
本発明は、上記の実施の形態に限定されず、発明の主旨を逸脱しない範囲内において種々変形実施が可能である。
【０１１９】
また、上記の実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【０１２０】
１…β−Ｇａ２Ｏ３系単結晶基板、  ２…双晶面を含まない領域、  ３…双晶面、  ４…主面
【図１】
0006013383.tif 000002
【図２】
0006013383.tif 000003
【図３】
0006013383.tif 000004
【図４】
0006013383.tif 000005
【図５】
0006013383.tif 000006
【図６】
0006013383.tif 000007
【図７】
0006013383.tif 000008
【図８】
0006013383.tif 000009
【図９】
0006013383.tif 000010